(57)【要約】【課題】接着層用組成物を塗工して接着層を設けた圧着葉書用紙において、塗工安定性に優れ、適正な剥離強度の維持、更に高温高湿の環境下における紙裂け、基紙材破れ防止を可能とする。【解決手段】接着層が下記一般式（Ｉ）で表されるアクリル酸・メタクリル酸アルキル共重合物を含有する。【化１】2007229993.tif 000006（一般式（Ｉ）中、Ｒは水素または炭素数１〜２のアルキル基を表し、ｍ、ｎはそれぞれ共重合体における各ユニットのモル％を表し、ｍ＝８０．０〜９９．９モル％、ｎ＝０．１〜２０．０モル％であることを示す。）【選択図】  なし【特許請求の範囲】
【請求項１】
通常の状態では粘着性、接着性共に示さず、加圧により剥離可能な感圧接着剤、微粒子充填剤、結着剤及び疎水性高分子を主成分とする接着層用組成物を塗工して接着層を設けた圧着葉書用紙において、該接着層がアクリル酸・メタクリル酸アルキル共重合物を含有することを特徴とする圧着葉書用紙。
【請求項２】
アクリル酸・メタクリル酸アルキル共重合物が下記一般式（Ｉ）であることを特徴とす
る請求項１記載の圧着葉書用紙。
【化１】
2007229993.tif 000005
（一般式（Ｉ）中、Ｒは水素または炭素数１〜２のアルキル基を表し、ｍ、ｎはそれぞれ
共重合体における各ユニットのモル％を表し、ｍ＝８０．０〜９９．９モル％、ｎ＝０．１〜２０．０モル％であることを示す。）
【発明の詳細な説明】
【技術分野】
【０００１】
本発明は接着層の塗工安定性、適正な剥離強度、圧着後、高温高湿の環境下で基紙材破れがなく実用的に優れた圧着葉書用紙に関するものである。ここで述べる圧着葉書用紙とは、通常の状態では粘着性、接着性共に示さず、加圧時に接着性を示し、加圧接着（以下、「圧着」という）後に剥離可能な感圧接着剤を主成分とした接着層を基紙に設けた葉書用紙である。
【背景技術】
【０００２】
近年、通信・郵便等の連絡手段で情報を伝達する量が多くなる一方で、個人情報など、親展性を必要とする連絡手段が要望されている。また郵便法の改正に伴い、封書よりも郵便料金が安く、封書と同様に通信の機密保持が可能な親展性をもつ葉書用紙が開発され普及し始めている。
この親展性をもつ葉書用紙は定形事項（内容説明、注意事項、依頼事項など）を色インキで印刷した後、トナー定着型のレーザープリンター方式で宛名面（受取人の住所、氏名など）及び親展面である接着層面に個人情報（暗証番号、会員番号、請求金額、預金残高など）を記録した用紙を二つ折り（４面タイプという）、または情報を多く記録できる三つ折り（６面タイプという）状の葉書仕様に親展面を内側にして折り畳み、再剥離が可能となるように圧着して情報を隠ぺいした後、郵送して受取人が再剥離可能な部分を剥離して個人情報を読み取る圧着葉書用紙である。
【０００３】
このような圧着葉書用紙に要求される品質としては、（１）塗工安定性に優れ、適正な剥離強度が得られる。（２）紫外線或いは熱による剥離強度の劣化がない。（３）圧着後、高温高湿の環境下においても紙裂け、基紙材破れが生じたり、接着層の剥離等に問題がない。（４）色インキ着肉性、耐刷性が優れる。（５）６面タイプ仕様接着層面同士のブロッキングがない等が挙げられる。
これらの品質を得るには圧着葉書用紙の接着層を形成する感圧接着剤、微粒子充填剤、水溶性高分子、疎水性高分子、劣化防止剤などの添加剤の選択が非常に重要である。
【０００４】
従来より、主として感圧接着剤は天然ゴムにメタクリル酸メチル、スチレンなどの不飽和モノマーをグラフト化した天然ゴム誘導体を使用している。即ち、天然ゴム誘導体が高度の自着力を持ち、互いに接触させて圧力を加えると接着性が発現するがタック性は低いという特徴を持つ。グラフト化によって分子の極性が増大し、親水性物質に対するアンカーリング力が増大する。
天然ゴム誘導体単独で基紙に設けると色インキ印刷適性及びプリンター印字適性が不足したり、６面タイプでは基紙の両面に接着層を設けているため、特に接着層面同士のブロッキングが発生するので通常、カオリン、非晶質合成シリカ、澱粉粒子で代表される微粒子充填剤を適宜組み合わせて接着層用組成物とし、該組成物が塗工液としての調液容易性、経済性、安全性等から一般的に水性塗工方式であるエアーナイフコーターなどで連続して走行する基紙に設ける。
【０００５】
微粒子充填剤の結着剤として疎水性高分子であるスチレン・ブタジエンラテックスと共に、代表的な水溶性高分子である酸化澱粉、カゼイン、ポリビニルアルコールが挙げられ、好ましくは塗工液の保水性が高く、塗工安定性に優れ、また結着力に優れたポリビニルアルコールが使用されるが、ポリビニルアルコールの使用は剥離強度が低下する。更に圧着後、高温高湿の環境下に保存すると紙裂け、基紙材破れが生じて個人情報が読めなくなる等の接着層の剥離特性に致命的な問題を生じる。特に三つ折り圧着葉書用紙は両面に接着層を設けているために両面の剥離強度バランスを取る必要がある。バランスが取れていないと剥離強度の弱い面が適正な剥離強度が得られるように圧着しなければならない。そうすると強い面の方は一段と強くなり、紙裂け、基紙材破れを起こし易くなる。
そこで剥離強度の向上、高温高湿の環境下における基紙材破れ防止等において種々の提案がされている。それらの提案を以下に示す。
【０００６】
〔剥離強度向上〕
提案１：接着層中に平均分子量１００〜４５０のポリエチレングリコールを総固形分量に対して１〜３０％添加する（特許文献１参照）。
提案２：接着層中に平均分子量１００〜４５０のポリエチレングリコールと平均分子量１０００〜１００００の水溶性ポリアミン系樹脂を含有し、摩擦係数を０．２０〜０．４０とする（特許文献２参照）。
提案３：接着層がアクリル酸エステルと水溶性樹脂エマルジョンを主成分として含むアクリル樹脂エマルジョンと平均粒径１〜２０μｍの親水性微小粒子を含有する（特許文献３参照）。
〔基紙材破れ防止〕
提案４：５０％以上が機械パルプである基紙材と接着層との間に乾燥重量固形分で０．５〜１０ｇ／ｍ2の撥水剤層を形成する（特許文献４参照）。
提案５：基紙材と接着層との間に乾燥重量固形分で０．５〜１０ｇ／ｍ2の撥水剤層を有し、接着層中に平均分子量１００〜４５０のポリエチレングリコールが感圧接着剤１００重量部に対して１〜８０重量部添加する（特許文献５参照）。
【０００７】
これらの提案によると確かに剥離強度は若干向上するが、効果的ではない。更に撥水剤を中間層に設けると接着層を塗工する際に接着層面にハジケが発生し、実用的ではない。また圧着後、高温高湿の環境下に保存すると圧着した接着層同士が湿気を吸収して基紙材破れを起こす。
【特許文献１】特許第２９８６３３４号公報
【特許文献２】特開２００３−７２２６５号公報
【特許文献３】特開平１１−２３６５４４号公報
【特許文献４】特開２００２−２３６４３号公報
【特許文献５】特開２００２−２６５８９９号公報
【発明の開示】
【発明が解決しようとする課題】
【０００８】
従って、本発明の目的は塗工安定性に優れ、適正な剥離強度を維持して、更に圧着後、高温高湿の環境下で基紙材破れのない実用的に優れた圧着葉書用紙を提供することである。
【課題を解決するための手段】
【０００９】
本発明者は広範な研究と実験を鋭意進めた結果、通常の状態では粘着性、接着性共に示さず、加圧により剥離可能な感圧接着剤、微粒子充填剤、結着剤及び疎水性高分子を主成分とした接着層用組成物を塗工して接着層を設けた圧着葉書用紙において、該接着層がアクリル酸・メタクリル酸アルキル共重合物を含有することにより目的は達成され、更にアクリル酸・メタクリル酸アルキル共重合物が下記一般式（Ｉ）で表される特定の該共重合
物とすることにより、顕著な効果が得られるという知見をもって本発明に至った。
【００１０】
【化１】
2007229993.tif 000002
【００１１】
一般式（Ｉ）中、Ｒは水素または炭素数１〜２のアルキル基を表し、ｍ、ｎはそれぞれ
共重合体における各ユニットのモル％を表し、ｍ＝８０．０〜９９．９モル％、ｎ＝０．１〜２０．０モル％であることを示す。
【発明の効果】
【００１２】
接着層用組成物を塗工して接着層を設けた圧着葉書用紙において、塗工安定性に優れ、適正な剥離強度の維持、更に高温高湿の環境下における基紙材破れ防止が可能になる。
【発明を実施するための最良の形態】
【００１３】
本発明の圧着葉書用紙の接着層は、感圧接着剤、微粒子充填剤、結着剤及び疎水性高分子を主成分とする接着層用組成物から成る。接着層用組成物にはアクリル酸・メタクリル酸アルキル共重合物を含有するが、特に好ましくは上記一般式（Ｉ）で表される特定のア
クリル酸・メタクリル酸アルキル共重合物を含有する。
本発明に使用する上記一般式（Ｉ）で表されるアクリル酸・メタクリル酸アルキル共重
合物は、一般式（Ｉ）中、Ｒは水素または炭素数１〜２のアルキル基を表し、ｍ、ｎはそ
れぞれ共重合体における各ユニットのモル％を表し、ｍ＝８０．０〜９９．９モル％、ｎ＝０．１〜２０．０モル％であることを示す構造を有する共重合物である。該共重合物としては市販品を使用することができ、例えば、具体的には日本エヌ・エス・シー社製のアルコガムＬ２９Ｋ、アルコガムＬ２６５、アルコガムＬ８００などを挙げることができる。
【００１４】
本発明に使用するアクリル酸・メタクリル酸アルキル共重合物は天然ゴム誘導体１００質量部に対して０．１〜５質量部含有し、特に好ましくは０．５〜２質量部である。０．１質量部未満では塗工安定性に欠け、適正な剥離強度が得られない。５質量部を越えると剥離強度が低下する。
【００１５】
本発明に使用する感圧接着剤としては、例えば天然ゴム、変性天然ゴム、スチレン・ブタジエンゴム、アクリロニトリル・ブタジエンゴム、エチレン・酢酸ビニル共重合体樹脂、アクリル酸エステル樹脂、塩化ビニル樹脂、塩化ビニリデン樹脂、熱可塑性エラストマーなどがエマルジョンの形態で１種または２種以上混合して使用するが、特に好ましくは不飽和モノマーをグラフト重合した天然ゴム誘導体である。
本発明に使用する不飽和モノマーとしては、具体的にアクリロニトリル、スチレン、メタクリル酸メチル、塩化ビニリデン、無水マレイン酸、アクリルアミド、ビニルピロリドン、ジメチルアクリルアミド、メタクリル酸グリシジルなどが挙げられるが、好ましくはホモポリマー生成等の副反応が起こり難く、グラフト化反応が確実に起こるメタクリル酸メチル、スチレン、アクリロニトリルであり、特に好ましくはメタクリル酸メチルである。グラフト重合する不飽和モノマーは天然ゴム誘導体１００質量部に対して１０〜４０質量部である。１０質量部未満では水性塗工時においてポンプ送液系で天然ゴムの凝集物が発生してポンプ詰まりや凝集物が塗工面（接着層）に転移するなど、即ち機械的安定性に欠ける。４０質量部を越えると剥離強度が大きく低下する。
【００１６】
本発明に使用する微粒子充填剤としては、例えばタルク、カオリン、焼成カオリン、酸性白土、活性白土、非晶質合成シリカ、コロイダルシリカ、コロイダルアルミナ、ゼオライト、炭酸カルシウム、炭酸マグネシウム、二酸化チタン、酸化亜鉛、水酸化アルミニウム、コーンスターチ、馬鈴薯澱粉、小麦澱粉、尿素ホルマリン樹脂、ポリエチレン樹脂、ポリスチレン樹脂などが挙げられ、１種または２種以上混合して使用するが、特に好ましくはブロッキング防止、印刷適性、トナー定着性に優れた非晶質合成シリカ、炭酸カルシウム、トナー定着工程のロール汚れ防止、フォーム加工適性に優れたコーンスターチ、小麦澱粉、不透明度の高い二酸化チタンである。
【００１７】
本発明に使用する微粒子充填剤の結着剤として疎水性高分子ラテックスが好ましく、例えばアクリル酸エステルとメチルメタクリレートまたはスチレンとの共重合体であるアクリル系ラテックス。酢酸ビニルとアクリル酸エステルまたはマレイン酸エステルとの共重合体である酢酸ビニル系ラテックス。塩化ビニリデンとメチルアクリレート、アクリロニトリルまたは塩化ビニルとの共重合体である塩化ビニリデン系ラテックス。スチレンとブタジエンを主構成モノマーとしたスチレン・ブタジエン系ラテックスが挙げられるが、好ましくは結着力に優れたスチレン・ブタジエン系ラテックスである。
【００１８】
本発明に使用する劣化防止剤としては、例えばｐ−クレゾール・ジシクロペンタジエン・イソブチレンの反応生成物。２，２′−メチレンビス（４−メチル−６−ｔ−ブチルフェノール）、２，２′−メチレンビス（４−エチル−６−ｔ−ブチルフェノール）、トリエチレングリコールビス［３−（３−ｔ−ブチル−５−メチル−４−ヒドロキシフェニル）プロピオネート］から選ばれるフェノール性水酸基を有する化合物。アミン・ケトン系、ジフェニルアミン系、ジアリール−ｐ−フェニレンジアミン系芳香族第２級アミン、モノフェノール系、ビスフェノール系、ヒドロキノン系、有機イオウ系、ホスファイト系の酸化防止剤。上記酸化防止剤とサリチル酸エステル系、ベンゾトリアゾール系、ヒドロキシベンゾフェノン系の紫外線吸収剤との混合が挙げられ、１種または２種以上混合して使用する。
本発明の接着層用組成物は所望により、帯電防止剤、蛍光増白剤、防腐剤、消泡剤、浸透剤、着色染料などの助剤を適宜混合して目的の機能が達成できる。
【００１９】
本発明の圧着葉書用紙は、本発明の接着層用組成物を塗工液として基紙の片面または両面に設ける。本発明に使用する基紙は木材パルプと内填用微粒子充填剤を主成分として構成される。木材パルプとしてはＬＢＫＰ、ＮＢＫＰなどの化学パルプ；ＧＰ、ＰＧＷ、ＲＭＰ、ＴＭＰ、ＣＴＭＰ、ＣＧＰなどの機械パルプ；ＤＩＰ等の故紙再生パルプなどであり、これらのパルプは抄紙適性、塗工適性、更には印刷適性を維持するために叩解機で叩解度（フリーネス）を調整する。
叩解度はパルプの種類により異なるが、一般的に１５０〜５００ｍｌ〔カナディアンスタンダードフリーネス（以下、ＣＳＦという）：ＪＩＳ  Ｐ−８１２１〕である。
内填用微粒子充填剤は不透明性、印刷適性を維持するために、例えばタルク、焼成カオリン、炭酸カルシウム、二酸化チタンなどが挙げられ、混合比率はパルプ１００質量部に対して５〜３０質量部であり、好ましくは１０〜２０質量部である。
更に従来から公知のサイズ剤、歩留向上剤、カチオン化剤、紙力増強剤などの各種添加剤を混合して長網抄紙機、円網抄紙機、ツインワイヤー抄紙機などで酸性、中性、アルカリ性の基紙を得る。
【００２０】
本発明の接着層用組成物を基紙の片面に設ける方法としては、ブレードコーター、エアーナイフコーター、カーテンコーター、バーコーター、グラビアコーター、ロールコーター、ビルブレードコーター、ゲートロールコーター、トランスファーロールコーターなどの塗工方式で基紙の片面に塗工量が１．５〜１０ｇ／ｍ2（乾燥質量固形分）となるように塗工・乾燥して接着層を設け、更にプリンター印字適性、色インキ印刷適性向上を図るためにスーパーカレンダー、ソフトカレンダーなどの平滑化装置で接着層表面の平滑度をベック式平滑度で２０〜４０秒となるように処理を行い、二つ折り圧着葉書用紙を得る。
【００２１】
或いは接着層用組成物を基紙の両面に設ける方法としては、ブレードコーター、エアーナイフコーター、カーテンコーター、バーコーター、グラビアコーター、ロールコーター、ビルブレードコーター、ゲートロールコーター、トランスファーロールコーターなどの塗工方式で基紙の片面、次いでもう一方の面に（両面の剥離バランスが得られるように）片面塗工量を１．５〜１０ｇ／ｍ2（乾燥質量固形分）の範囲で塗工・乾燥して接着層を設け、更に上記と同様にスーパーカレンダー、ソフトカレンダーなどの平滑化装置で接着層表面の平滑度をベック式平滑度で２０〜４０秒となるように処理を行い、三つ折り圧着葉書用紙を得る。
【実施例】
【００２２】
以下、最も代表的な実施例により、本発明の好適態様とその優れた効果を具体的に説明する。尚、以下において部はすべて質量部であり、％はすべて質量％である。
【００２３】
実施例１
〔二つ折り（片面塗工）圧着葉書用紙の作製〕
調液水５００部を撹拌下、非晶質合成シリカ粉末（トクヤマ製：ファインシールＸ−６０）５０部、非晶質合成シリカ粉末（水澤化学工業製：ミズカシルＰ７８Ｆ）２０部、小麦澱粉粉末（グリコ栄養食品製：７５Ａ）１００部を徐々に添加・分散した。次いでメタクリル酸メチルを２５％グラフト重合した５０％変性天然ゴムエマルジョン２００部（質量固形分１００部）、３０％アクリル酸・メタクリル酸アルキル共重合乳白色液体（日本エヌ・エス・シー製：アルコガムＬ２９Ｋ）３．３部（質量固形分１部）、５０％スチレン・ブタジエン共重合体ラテックス５０部（質量固形分２５部）、５０％ｐ−クレゾール・ジシクロペンタジエン・イソブチレン反応生成物（分子量７００、平均粒径１．２μｍ）であるエマルジョン２部（質量固形分１部）を徐々に添加した後、希釈水で２４．０％固形分濃度に調整して接着層用塗工液を得た。
【００２４】
この接着層用塗工液を１３８ｇ／ｍ2の上質紙にエアーナイフコーターで塗工量が５．５ｇ／ｍ2（乾燥質量固形分）となるように塗工・乾燥して接着層を設けた後、ソフトカレンダーでベック式平滑度で２５〜３０秒となるように処理して二つ折り圧着葉書用紙を得た。
【００２５】
実施例２
〔三つ折り（両面塗工）圧着葉書用紙の作製〕
実施例１の接着層用塗工液を１１２ｇ／ｍ2の上質紙の片面（乾燥質量固形分の塗工量５．５ｇ／ｍ2）、次いでもう一方の面（乾燥質量固形分の塗工量５．２ｇ／ｍ2）にエアーナイフコーターで両面の剥離強度バランスが得られるように塗工・乾燥して接着層を設けた後、ソフトカレンダーでベック式平滑度で２５〜３５秒となるように処理して三つ折り圧着葉書用紙を得た。
【００２６】
実施例３
〔三つ折り（両面塗工）圧着葉書用紙の作製〕
実施例１のアルコガムＬ２９ＫをアルコガムＬ２６５に同量置き換えた以外は実施例２と同様の方法で三つ折り圧着葉書用紙を得た。
【００２７】
実施例４
〔三つ折り（両面塗工）圧着葉書用紙の作製〕
実施例１のアルコガムＬ２９ＫをアルコガムＬ８００に同量置き換えた以外は実施例２と同様の方法で三つ折り圧着葉書用紙を得た。
【００２８】
比較例１
〔二つ折り（片面塗工）圧着葉書用紙の作製〕
実施例１のアルコガムＬ２９Ｋを除いた以外は同様の方法で二つ折り圧着葉書用紙を得た。
【００２９】
比較例２
〔三つ折り（両面塗工）圧着葉書用紙の作製〕
実施例１のアルコガムＬ２９Ｋを除いた以外は実施例２と同様の方法で三つ折り圧着葉書用紙を得た。
【００３０】
比較例３
〔三つ折り（両面塗工）圧着葉書用紙の作製〕
実施例１のアルコガムＬ２９Ｋを６％部分ケン化ポリビニルアルコール水溶液（日本合成化学工業製：ＫＨ−２０）１６．７部（質量固形分１部）に置き換えた以外は実施例２と同様の方法で三つ折り圧着葉書用紙を得た。
比較例４
【００３１】
〔三つ折り（両面塗工）圧着葉書用紙の作製〕
実施例１のアルコガムＬ２９Ｋを３％カルボキシメチルセルロース水溶液（第一工業製薬製：セロゲンＷＳ−Ｃ）３３．３部（質量固形分１部）に置き換えた以外は実施例２と同様の方法で三つ折り圧着葉書用紙を得た。
【００３２】
比較例５
〔三つ折り（両面塗工）圧着葉書用紙の作製〕
実施例１のアルコガムＬ２９Ｋを１２％ポリアクリル酸ナトリウム水溶液（サンノプコ製：モディコールＶＤ−Ｓ）８．３部（質量固形分１部）に置き換えた以外は実施例２と同様の方法で三つ折り圧着葉書用紙を得た。
【００３３】
実施例１〜４、比較例１〜５で得た該接着層用塗工液及び二つ折り及び三折り圧着葉書用紙を下記方法により測定・評価した。
測定・評価方法
《粘度》
Ｂ型粘度：塗工液調液１日後のＢ型粘度計（ＴＯＫＩＭＥＣ製ＢＭ型）６０ｒｐｍ１分値の粘度を示す。
【００３４】
《塗工量の安定性・・・・塗工量の経時変化は実施例１または実施例２で塗工する最初の面（親展情報面）の塗工量を基準とした》
エアーナイフコーターで塗工速度２５０ｍ／分、塗工開始時の圧着１０分後の剥離強度を０．６０Ｎ／２５ｍｍ（測定方法は下記に示す）となるように塗工量（測定方法は下記に示す）及びエアーナイフ圧を設定し、１８０分間連続して（塗工液は循環）塗工して塗工量、剥離強度の変化を測定した。
【００３５】
《乾燥質量固形分塗工量》
蛍光Ｘ線分析装置（理学電気工業製）により、塗工開始直後及び塗工１８０分後の塗工量を求めた。
【００３６】
《塗工開始・塗工１８０分後の剥離強度》
〔二つ折り（片面に接着層を有する）圧着葉書用紙〕
２３℃５０％ＲＨの室内で親展情報を印字する接着層面を内側にしてＶ状に巾１０２ｍｍ×長さ１５２．５ｍｍの大きさとなるように折合わせ、ドライシーラー（ＰＲＥＳＳＬＥ  ｍｕｌｔｉ  ６８５２Ｔ）の加圧目盛を所望の目盛に設定して圧着し、次いで圧着葉書用紙を巾２５ｍｍ×長さ１５０ｍｍの大きさに切り、圧着部を引張速度３００ｍｍ／分のテンシロン万能引張試験器（熊谷理器工業製）によりＴ字剥離試験を行い、剥離強度を測定した。本発明の二つ折り圧着葉書用紙は実施例１において、圧着１０分後の剥離強度が０．６３Ｎ／２５ｍｍが得られるシーラー加圧目盛１８とした。
〔三つ折り（両面に接着層を有する）圧着葉書用紙〕
２３℃５０％ＲＨの室内で親展情報を印字する接着層面を矢印（→）面にして→Ｎ状に巾１０２ｍｍ×長さ１５２．５ｍｍの大きさとなるように三つ折りに合わせ、ドライシーラーの加圧目盛を所望の目盛に設定して圧着し、次いで圧着葉書用紙を巾２５ｍｍ×長さ１５０ｍｍの大きさに切り、親展情報圧着部を引張速度３００ｍｍ／分のテンシロン万能引張試験器によりＴ字剥離試験を行い、剥離強度を測定した。本発明の三つ折り圧着葉書用紙は実施例２において、圧着１０分後の親展情報面の剥離強度が０．６５Ｎ／２５ｍｍが得られるシーラー加圧目盛３０とした。
単位はＮ／２５ｍｍで表し、数値は大きい方が剥離強度が強いことを示す。
【００３７】
《親展情報面の高温高湿環境下放置後の紙裂け、基紙材破れ》
上記の剥離強度測定用サンプルと同様の方法で二つ折り或いは三つ折りに合わせ、ドライシーラーの加圧目盛を各々調節して圧着１日後の剥離強度が１．００Ｎ／２５ｍｍとなるように圧着して４０℃９０％ＲＨの高温高湿環境下に２日間放置後、上記と同様にＴ字剥離試験を行い、剥離強度と圧着部の紙裂け、基紙材破れを評価した。
○印：まったく紙裂け、基紙材破れはなく、優れている。
×印：紙裂け、基紙材破れを部分的に少し、または部分的に完全に起こしており、実用的ではない。また剥離強度測定は不能である。
【００３８】
以上の測定・評価結果を纏めて表１、表２に示した。また表２に総合評価を示した。
○印：優れている。
×印：実用的ではない。
【００３９】
【表１】
2007229993.tif 000003
【００４０】
【表２】
2007229993.tif 000004
【００４１】
表１及び２の結果より、塗工安定性が優れ適正な剥離強度の維持が図れると共に、高温・高湿環境において紙裂け、基紙材破れを防止することができる。